(57)【要約】【課題】織物構造、分厚い織物構造、織物構造の製造方法を提供する。【解決手段】本発明の織物構造は、ボトムレイヤーと、ボトムレイヤーに設置される中間層と、中間層に設置されるトップレイヤーとを備える。中間層は織物層及び複数の構造ブロックを含む。織物層は複数本の糸が編まれることにより形成され、複数本の糸の各糸の外囲の表面の少なくとも一部分は第一合併部により被覆される。複数の構造ブロックは織物層に設置され、複数の構造ブロックの何れか１つの織物層上に投影される少なくとも一部分は織物層の何れか１つの格子の大きさを超える。複数の構造ブロックの各構造ブロックはブロック及び第二合併部で構成され、第二合併部によりブロックが被覆される。第一合併部及び第二合併部は互いに融合され、複数のブロック及び複数本の糸の相対的な位置を固定させる。【選択図】図２
2018118504.tif 000002
【特許請求の範囲】
【請求項１】
ボトムレイヤーと、
前記ボトムレイヤーに設置される中間層と、
前記中間層に設置されるトップレイヤーとを備え、
前記中間層は、
複数本の糸が編まれることにより形成され、前記複数本の糸の各糸の外囲の表面の少なくとも一部分は第一合併部により被覆される織物層と、
前記織物層に設置される複数の構造ブロックであって、前記複数の構造ブロックの何れか１つの前記織物層上に投影される少なくとも一部分は前記織物層の何れか１つの格子の大きさを超えることとをさらに含み、
前記複数の構造ブロックの各構造ブロックは、
ブロックと、
前記ブロックを被覆させ、前記第一合併部とは互いに融合され、前記ブロック及び複数本の糸の相対的な位置を固定させる第二合併部とを具備し、
前記第一合併部及び前記第二合併部の融点はそれぞれが前記ボトムレイヤー、前記糸、前記ブロック、及び前記トップレイヤーの融点以下である、織物構造。
【請求項２】
前記第一合併部は熱可塑性ポリウレタン（Thermoplastic Polyurethane、TPU）で構成される、請求項１に記載の織物構造。
【請求項３】
前記第一合併部及び前記第二合併部は同じ材料で構成される、請求項１または２に記載の織物構造。
【請求項４】
前記複数本の糸の各糸の外囲の表面は前記第一合併部により完全に覆われる、請求項１から３のいずれか一項に記載の織物構造。
【請求項５】
前記複数本の糸の各糸の外囲の表面は糸状の前記第一合併部により包囲されて部分的に被覆される、請求項１から３のいずれか一項に記載の織物構造。
【請求項６】
ボトムレイヤーと、
前記ボトムレイヤーに設置される中間層と、
前記中間層に設置されるトップレイヤーとを備え、
前記中間層は、
複数本の糸が編まれることにより形成される織物層と、
前記織物層に設置される複数のブロックであって、前記複数のブロックの何れか１つの前記織物層上に投影される少なくとも一部分は前記織物層の何れか１つの格子の大きさを超えることと、
前記複数のブロックと前記織物層との間に設置され、前記複数のブロック及び複数本の糸の相対的な位置を固定させ、前記複数のブロックを被覆させ、且つ少なくとも一部分が前記複数本の糸を覆う合併部とをさらに含み、
前記合併部の融点はそれぞれ前記ボトムレイヤー、前記糸、前記ブロック、及び前記トップレイヤーの融点以下である、織物構造。
【請求項７】
前記合併部は熱可塑性ポリウレタン（Thermoplastic Polyurethane、TPU）で構成される、請求項６に記載の織物構造。
【請求項８】
前記糸及び前記ブロックは熱可塑性ポリエステル系エラストマー（thermoplastic polyester elastomer、TPEE）で構成される、請求項１から７のいずれか一項に記載の織物構造。
【請求項９】
前記ボトムレイヤー及び前記トップレイヤーは熱可塑性ポリエステル系エラストマー（thermoplastic polyester elastomer、TPEE）で構成される、請求項１から８のいずれか一項に記載の織物構造。
【請求項１０】
前記織物構造は履物の本底として使用される、請求項１から９のいずれか一項に記載の織物構造。
【請求項１１】
ボトムレイヤーと、
前記ボトムレイヤーに設置され、積層して設置される複数の中間層からなる中間層積層と、
前記中間層積層に設置されるトップレイヤーとを備え、
各中間層は、
前記ボトムレイヤーに設置され、複数本の糸が編まれることにより形成され、前記複数本の糸の各糸の外囲の表面の少なくとも一部分は第一合併部により被覆される織物層と、
前記織物層に設置される複数の構造ブロックであって、前記複数の構造ブロックの何れか１つの前記織物層上に投影される少なくとも一部分は前記織物層の何れか１つの格子の大きさを超えることとをさらに含み、
前記複数の構造ブロックの各構造ブロックは、
ブロックと、
前記ブロックを被覆させ、前記第一合併部とは互いに融合され、前記ブロック及び複数本の糸の相対的な位置を固定させる第二合併部とをさらに具備し、
前記第一合併部及び前記第二合併部の融点はそれぞれ前記ボトムレイヤー、前記糸、前記ブロック、及び前記トップレイヤーの融点以下である、積層織物構造。
【請求項１２】
ボトムレイヤーと、
前記ボトムレイヤーに設置され、積層して設置される複数の中間層からなる中間層積層と、
前記中間層積層に設置されるトップレイヤーとを備え、
各中間層は、
複数本の糸が編まれることにより形成される織物層と、
前記織物層に設置される複数のブロックであって、前記複数のブロックの何れか１つの前記織物層上に投影される少なくとも一部分は前記織物層の何れか１つの格子の大きさを超えることと、
前記複数のブロックと前記織物層との間に設置され、前記複数のブロック及び複数本の糸の相対的な位置を固定させ、前記複数のブロックを被覆させ、且つ少なくとも一部分が前記複数本の糸を覆う合併部とをさらに含み、
前記合併部の融点はそれぞれ前記ボトムレイヤー、前記糸、前記ブロック、及び前記トップレイヤーの融点以下である、積層織物構造。
【請求項１３】
前記積層織物構造は履物の本底として使用される、請求項１１または１２に記載の積層織物構造。
【請求項１４】
複数本の糸が編まれることにより形成される織物層が提供され、前記複数本の糸の各糸の外囲の表面の少なくとも一部分は第一合併部により被覆され、前記第一合併部の融点が前記糸の融点以下であるステップ（A）と、
前記織物層に複数の構造ブロックが設置され、前記複数の構造ブロックの何れか１つの前記織物層上に投影される少なくとも一部分は前記織物層の何れか１つの格子の大きさを超え、前記複数の構造ブロックの各構造ブロックは、
ブロックと、
前記ブロックを被覆させる第二合併部であって、前記第二合併部の融点は前記ブロックの融点以下であり、前記第一合併部及び前記第二合併部は互いに融合されることとをさらに備えるステップ（B）と、
前記複数の構造ブロックに対して下向きの圧力が加えられ、且つ温度が前記第一合併部及び前記第二合併部の融点以上となるまで加熱され、前記第一合併部及び前記第二合併部が互いに融合されるステップ（C）と、
複数の前記ブロック及び複数本の糸の相対的な位置が固定されるまで冷却されるステップ（D）とを含む、織物構造の製造方法。
【請求項１５】
ステップ（A）の前にボトムレイヤーが提供され、且つステップ（A）中では前記織物層が前記ボトムレイヤーに設置され、前記第一合併部及び前記第二合併部の融点はそれぞれ前記ボトムレイヤーの融点以下であり、
ステップ（B）とステップ（C）との間ではトップレイヤーが提供され、且つステップ（C）中に前記トップレイヤーに対して下向きの圧力が加えられることにより前記複数の構造ブロックに対して圧力が加えられ、前記第一合併部及び前記第二合併部の融点はそれぞれ前記トップレイヤーの融点以下である、請求項１４に記載の織物構造の製造方法。
【請求項１６】
前記第一合併部及び前記第二合併部は同じ材料で構成される、請求項１４または１５に記載の織物構造の製造方法。
【請求項１７】
前記複数本の糸の各糸の外囲の表面は糸状の前記第一合併部により包囲されて部分的に覆われる、請求項１４から１６のいずれか一項に記載の織物構造の製造方法。
【請求項１８】
前記ブロックは発泡方式で製造される、請求項１４から１７のいずれか一項に記載の織物構造の製造方法。
【発明の詳細な説明】
【技術分野】
【０００１】
本発明は、織物構造、分厚い織物構造、織物構造の製造方法に関し、より詳しくは、履物の本底に用いられる織物構造、分厚い織物構造、織物構造の製造方法に関する。
【背景技術】
【０００２】
図１に図示するように、使用者の負担を軽減して快適性を高めるために、履物の本底９０には弾性を有する材料／構造が常用される。更に詳しくは、履物の本底の製造に用いられる弾性構造は、その優れた弾性により歩行時の振動を吸収し、両足への衝撃を和らげて快適性を高めるほか、好ましくは軽量化されているため使用者の負担が軽減する。
【発明の概要】
【発明が解決しようとする課題】
【０００３】
ところが、ポリオレフィン発泡体は本底に常用される弾性材料であり、良好な弾性を提供し、軽量であるが、ポリオレフィン発泡体の品質の良し悪しは発泡体の気孔のサイズ、数量、サイズの均一性等の要素によって決まり、低品質のポリオレフィン発泡体を使用して本底を製造すると、圧縮変形量が不均一になって使用者の足を傷付ける場合がある。
【０００４】
そこで、本発明者は上記の欠点が改善可能と考え、鋭意検討を重ねた結果、合理的かつ効果的に課題を改善する本発明の提案に到った。
【０００５】
かかる従来の実情に鑑みて、本発明は、軽量で、好ましい弾性及び好ましい品質の安定性を有する織物構造を提供することを目的とする。
【０００６】
また、本発明は、軽量で、好ましい弾性及び好ましい品質の安定性を有する分厚い織物構造を提供することを目的とする。
【０００７】
なお、本発明は、軽量で、好ましい弾性及び好ましい品質の安定性を有する織物構造を製造するための織物構造の製造方法を提供することを目的とする。
【課題を解決するための手段】
【０００８】
上述した課題を解決し、目的を達成するために、本発明に係る織物構造は、ボトムレイヤーと、ボトムレイヤーに設置される中間層と、中間層に設置されるトップレイヤーとを備える。中間層は織物層及び複数の構造ブロックを含む。織物層は複数本の糸が編まれることにより形成され、複数本の糸の各糸の外囲の表面の少なくとも一部分は第一合併部により被覆される。複数の構造ブロックは織物層に設置され、複数の構造ブロックの何れか１つの織物層上に投影される少なくとも一部分は織物層の何れか１つの格子の大きさを超える。複数の構造ブロックの各構造ブロックはブロック及び第二合併部を備え、ブロックが第二合併部により被覆される。第一合併部及び第二合併部は互いに融合され、複数のブロック及び複数本の糸の相対的な位置が固定される。第一合併部及び第二合併部の融点はそれぞれボトムレイヤー、糸、ブロック、及びトップレイヤーの融点以下である。
【０００９】
本発明の好ましい実施態様において、前記第一合併部は熱可塑性ポリウレタン（Thermoplastic Polyurethane、TPU）で構成される。
【００１０】
本発明の好ましい実施態様において、前記第一合併部及び前記第二合併部は同じ材料で構成される。
【００１１】
本発明の好ましい実施態様において、複数本の糸の各糸の外囲の表面は第一合併部により完全に覆われる。
【００１２】
本発明の好ましい実施態様において、複数本の糸の各糸の外囲の表面は糸状の第一合併部により包囲されて部分的に被覆される。
【００１３】
本発明の好ましい実施態様において、本発明に係る織物構造は、ボトムレイヤーと、ボトムレイヤーに設置される中間層と、中間層に設置されるトップレイヤーとを備える。中間層は織物層と、複数のブロックと、合併部とを含む。織物層は複数本の糸が編まれることにより形成される。複数のブロックは織物層に設置され、複数のブロックの何れか１つの織物層上に投影される少なくとも一部分は織物層の何れか１つの格子の大きさを超える。合併部は複数のブロックと織物層との間に設置され、複数のブロック及び複数本の糸の相対的な位置を固定させる。合併部は複数のブロックを被覆させ、且つ少なくとも一部分が複数本の糸を被覆させる。合併部の融点はそれぞれボトムレイヤー、糸、ブロック、及びトップレイヤーの融点以下である。
【００１４】
本発明の好ましい実施態様において、ブロックは発泡方式で製造される。
【００１５】
本発明の好ましい実施態様において、合併部は熱可塑性ポリウレタン（Thermoplastic Polyurethane、TPU）で構成される。
【００１６】
本発明の好ましい実施態様において、糸及びブロックは熱可塑性ポリエステル系エラストマー（thermoplastic polyester elastomer、TPEE）で構成される。
【００１７】
本発明の好ましい実施態様において、ボトムレイヤー及びトップレイヤーは熱可塑性ポリエステル系エラストマー（thermoplastic polyester elastomer、TPEE）で構成される。
【００１８】
本発明の好ましい実施態様において、織物構造は履物の本底として使用される。
【００１９】
本発明に係る分厚い織物構造は、ボトムレイヤーと、ボトムレイヤーに設置される中間層積層と、中間層積層に設置されるトップレイヤーとを備える。中間層積層は積層して設置される複数の中間層を含み、各中間層は織物層及び複数の構造ブロックを具備する。織物層はボトムレイヤーに設置され、複数本の糸が編まれることにより形成され、複数本の糸の各糸の外囲の表面の少なくとも一部分は第一合併部により被覆される。複数の構造ブロックは織物層に設置され、複数の構造ブロックの何れか１つの織物層上に投影される少なくとも一部分は織物層の何れか１つの格子の大きさを超える。複数の構造ブロックの各構造ブロックはブロック及びブロックを被覆させる第二合併部を備える。第一合併部及び第二合併部は互いに融合され、複数のブロック及び複数本の糸の相対的な位置を固定させる。第一合併部及び第二合併部の融点はそれぞれボトムレイヤー、糸、ブロック、及びトップレイヤーの融点以下である。
【００２０】
本発明の好ましい実施態様において、本発明に係る分厚い織物構造は、ボトムレイヤーと、ボトムレイヤーに設置される中間層積層と、中間層積層に設置されるトップレイヤーとを備える。中間層積層は積層して設置される複数の中間層を含み、各中間層は織物層と、複数のブロックと、合併部とを具備する。織物層は複数本の糸が編まれることにより形成される。複数のブロックは織物層に設置され、複数のブロックの何れか１つの織物層上に投影される少なくとも一部分は織物層の何れか１つの格子の大きさを超える。合併部は複数のブロックと織物層との間に設置され、複数のブロック及び複数本の糸の相対的な位置を固定させる。合併部は複数のブロックを被覆させ、且つ少なくとも一部分が複数本の糸を被覆させる。合併部の融点はそれぞれボトムレイヤー、糸、ブロック、及びトップレイヤーの融点以下である。
【００２１】
本発明の好ましい実施態様において、分厚い織物構造は履物の本底として使用される。
【００２２】
本発明に係る織物構造の製造方法は、複数本の糸が編まれることにより形成される織物層が提供され、複数本の糸の各糸の外囲の表面の少なくとも一部分は第一合併部により被覆され、第一合併部の融点が糸の融点以下であるステップ（A）と、織物層に複数の構造ブロックが設置され、複数の構造ブロックの何れか１つの織物層上に投影される少なくとも一部分は織物層の何れか１つの格子の大きさを超え、複数の構造ブロックの各構造ブロックはブロック及びブロックを被覆させる第二合併部を備え、第二合併部の融点がブロックの融点以下であり、第一合併部及び第二合併部は互いに融合されるステップ（B）と、複数の構造ブロックに対して下向きの圧力が加えられ、且つ温度が第一合併部及び第二合併部の融点以上となるまで加熱され、第一合併部及び第二合併部が互いに融合されるステップ（C）と、複数のブロック及び複数本の糸の相対的な位置が固定されるまで冷却されるステップ（D）とを含む。
【００２３】
本発明の好ましい実施態様において、織物構造の製造方法は、ステップ（A）の前にボトムレイヤーが提供され、且つステップ（A）中では織物層がボトムレイヤーに設置され、第一合併部及び第二合併部の融点はそれぞれボトムレイヤーの融点以下である。ステップ（B）とステップ（C）との間ではトップレイヤーが提供され、且つステップ（C）中ではトップレイヤーに下向きの圧力が加えられることにより複数の構造ブロックに対して圧力が加えられ、第一合併部及び第二合併部の融点はそれぞれトップレイヤーの融点以下である。
【発明の効果】
【００２４】
上述のように、本発明に係る織物構造及び分厚い織物構造は軽量で好ましい品質の安定性を有する。織物構造の製造方法は上述の織物構造及び分厚い織物構造の製造に使用され、従来の技術に存在する問題を解決する。
【図面の簡単な説明】
【００２５】
【図１】従来の技術を示す概略図である。
【図２】本発明の一実施形態に係る織物構造を示す概略図である。
【図３Ａ】本発明の糸の外周面が第一合併部によりよく被覆される概略図である。
【図３Ｂ】本発明の糸の外周面が糸状の第一合併部により巻かれ一部に被覆される概略図である。
【図４】本発明の一実施形態に係る織物構造を示す断面の概略図である。
【図５】本発明の一実施形態に係る構造ブロックが格子に埋め込まれる概略図である。
【図６】本発明の一実施形態に係る織物構造を異なる角度から見た示す断面の概略図である。
【図７Ａ】本発明の一実施形態に係る織物構造が上部グリップ及び下部グリップの間に入れられてホットプレスを行う概略図である。
【図７Ｂ】本発明の一実施形態に係る分厚い織物構造を示す概略図である。
【図８】本発明の一実施形態に係る織物構造の製造方法を示すプロセスの概略図である。
【図９】本発明の異なる実施形態に係る織物構造の製造方法を示すプロセスの概略図である。
【発明を実施するための形態】
【００２６】
以下に図面を参照して、本発明を実施するための形態について、詳細に説明する。なお、本発明は、以下に説明する実施形態に限定されるものではない。
［実施形態］
【００２７】
（第１実施形態）
以下に、図１〜９を参照しながら、本発明をさらに詳しく説明する。好ましい実施形態において、弾性を有し、軽量であり、本発明の織物構造及び分厚い織物構造が履物の本底として、特に中底（midsole）として使用される。然しながら、異なる実施形態においては、本発明に係る織物構造及び積層織物構造が他の用途に使用されてもよく、例えばリュックサックとしての緩衝パッド、ヘルメットのインナーシェル、またはプロテクター等に使用されてもよい。
【００２８】
図２に示されるように、本発明の織物構造９００は、ボトムレイヤー１００と、ボトムレイヤー１００に設置される中間層２００と、中間層２００に設置されるトップレイヤー３００とを備える。中間層２００は織物層２１０及び複数の構造ブロック２２０を含む。織物層２１０は複数本の糸２１１が編まれることにより形成される。構造ブロック２２０は円球体、楕円球体、及び他の規則的形状または不規則形状でもよい。
【００２９】
図３Ａ及び図３Ｂに示されるように、複数本の糸２１１の各糸の外囲の表面の少なくとも一部分は第一合併部４１０により被覆される。より具体的には、図３Ａに示されるように、複数本の糸２１１の各糸の外囲の表面は第一合併部４１０により完全に覆われ、好ましい被覆及び固定効果が得られる。然しながら、異なる実施形態においては、材料及び製造コスト等の要因を考慮し、第一合併部４１０が複数本の糸２１１の各糸の外囲の表面を完全に被覆するものに制限されない。例えば、図３Ｂに示されるように、複数本の糸２１１の各糸の外囲の表面が糸状の第一合併部４１０により包囲されて部分的に被覆されてもよい。より詳しくは、糸２１１及び糸状の第一合併部４１０は並列して捻合されることにより図３Ｂに示されるような構造に形成される。糸を並列して捻合する技術は成熟した技術であるため、製造難度は低くなる。また、第一合併部４１０の材料コストも減少する。
【００３０】
図２に示されるように、複数の構造ブロック２２０は織物層２１０に設置される。図４に示されるように、複数の構造ブロック２２０の何れか１つの織物層２１０上に投影される少なくとも一部分は織物層２１０の何れか１つの格子の大きさを超える。複数の構造ブロック２２０の各構造ブロックはブロック２２１及び第二合併部４２０を備え、ブロック２２１は第二合併部４２０により被覆される。第一合併部４１０及び第二合併部４２０は互いに融合し、複数のブロック２２１及び複数本の糸２１１の相対的な位置が固定される。第一合併部４１０及び第二合併部４２０の融点はそれぞれボトムレイヤー１００、糸２１１、ブロック２２１、及びトップレイヤー３００の融点以下である。
【００３１】
より具体的には、第一合併部４１０を構成する材料及び第二合併部４２０を構成する材料が溶融状態にある際に互いに融合する。即ち、混合時に境界が不鮮明になる。両者は同じまたは異なる材料で構成される。ある実施形態においては、第一合併部４１０及び第二合併部４２０は共に熱可塑性ポリウレタン（Thermoplastic Polyurethane、TPU）で構成される。より詳しくは、複数の構造ブロック２２０が圧力を受けて下に移動し、且つ温度が第一合併部４１０及び第二合併部４２０の融点以上となるまで加熱されると、第一合併部４１０及び第二合併部４２０が溶融状態となり、互いに融合する。これにより、構造ブロック２２０が図５に示されるように格子２１２中に嵌入する。冷却された後には、第一合併部４１０及び第二合併部４２０が溶融状態ではなくなるため、構造ブロック２２０のブロック２２１及び複数本の糸２１１の相対的な位置が固定される。
【００３２】
異なる角度から見ると、図６に示されるように、中間層２００は織物層２１０（図２参照）と、複数のブロック２２１と、合併部４００とを備える。織物層２１０は複数本の糸２１１が編まれることにより形成される。複数のブロック２２１は織物層２１０に設置され、複数のブロック２２１の何れか１つの織物層上に投影される少なくとも一部分は織物層の何れか１つの格子の大きさを超える。ブロック２２１は円球体、楕円球体、及び他の規則的形状または不規則形状でもよい。合併部４００は複数のブロック２２１と織物層２１０との間に設置され、複数のブロック２２１及び複数本の糸２１１の相対的な位置が固定される。合併部はブロック２２１を被覆させ、且つ少なくとも一部分が糸２１１を被覆させる。合併部４００の融点はそれぞれボトムレイヤー１００、糸２１１、ブロック２２１、及びトップレイヤー３００の融点以下である。ある実施形態において、合併部は熱可塑性ポリウレタン（Thermoplastic Polyurethane、TPU）で構成される。
【００３３】
ある実施形態において、ブロック２２１は発泡方式で製造されるため軽量化される。糸２１１及びブロック２２１は熱可塑性ポリエステル系エラストマー（thermoplastic polyester elastomer、TPEE）で構成される。ボトムレイヤー１００及びトップレイヤー３００は熱可塑性ポリエステル系エラストマー（thermoplastic polyester elastomer、TPEE）で構成される。より具体的には、織物構造９００の製造において、織物層２１０がボトムレイヤー１００に設置され、且つ複数の構造ブロック２２０が織物層２１０に配置され、その後トップレイヤー３００を覆う。そして、加圧されると共に温度が第一合併部４１０及び第二合併部４２０の融点以上になるまで加熱され、その後に冷却されて硬化する。その後、需要に応じて裁断されて熱プレスされることにより必要な厚さ及び形状に形成される。例えば、ある実施形態において、複数の織物構造９００が本底の形状に裁断され、その後、図７Ａに示される実施形態において、上部グリップ６２０と下部グリップ６１０との間に入れられて熱プレスが行われ、図７Ｂに示される実施形態の履物の本底のようになる。即ち、本発明に係る積層織物構造９１０の応用である。
【００３４】
本発明では、熱可塑性ポリエステル系エラストマー（thermoplastic polyester elastomer、TPEE）及び熱可塑性ポリウレタン（Thermoplastic Polyurethane、TPU）がその個別の長所を考慮して使用される。より詳しくは、熱可塑性ポリエステル系エラストマー（thermoplastic polyester elastomer、TPEE）は好ましい弾性回復力を提供し、熱可塑性ポリウレタン（Thermoplastic Polyurethane、TPU）は好ましい弾力による緩衝を提供し、両者の長所を総合すると弾性がより優れた効果を発揮する。換言すれば、本発明は材料の選択において、融点の差を考慮する以外にも、提供される弾力の差異も更に考慮する。異なる実施形態では、ボトムレイヤー１００に複数の中間層２００が重複して設置され、即ち、ボトムレイヤー１００に複数の織物層２１０が設置され、各織物層２１０に複数の構造ブロック２２０が設置される。先ず加圧されて温度が第一合併部４１０及び第二合併部４２０の融点以上となるまで加熱され、その後に冷却されて硬化されると中間層２００が形成される。そして、需要に応じて裁断され、且つそれぞれ頂面及び底面がトップレイヤー３００及びボトムレイヤー１００を被覆させ、熱プレスされて必要な厚さ及び形状に形成される。
【００３５】
異なる実施形態では、単層の織物構造９００に平均的な繊維径が大きい糸２１１及び／或いは２番めの平均的な直径Ｄ２２１が大きいブロック２２１が使用され、積層効果が発生する。
【００３６】
図８に示される実施形態のフローチャートによれば、本発明の織物構造の製造方法は以下のステップを含む。
ステップ２０００では、複数本の糸が編まれることにより形成される織物層が提供され、複数本の糸の各糸の外囲の表面の少なくとも一部分は第一合併部により被覆され、第一合併部の融点が糸の融点以下である。より具体的には、図２に示される複数本の糸２１１が編まれることにより形成される織物層２１０が提供される。図３Ａに示されるように、複数本の糸２１１の各糸の外囲の表面が第一合併部４１０により完全に覆われてもよく、図３Ｂに示される実施形態のように、複数本の糸２１１の各糸の外囲の表面が糸状の第一合併部４１０により包囲されて部分的に被覆されてもよい。
【００３７】
ステップ４０００では、織物層に複数の構造ブロックが設置され、複数の構造ブロックの何れか１つの織物層上に投影される少なくとも一部分は織物層の何れか１つの格子の大きさを超え、複数の構造ブロックの各構造ブロックはブロック及びブロックを被覆させる第二合併部を備え、第二合併部の融点がブロックの融点以下であり、第一合併部及び第二合併部は互いに融合される。より具体的には、図２に示されるように、複数の構造ブロック２２０が織物層２１０に配置される。
【００３８】
ステップ６０００では、複数の構造ブロックに対して下向きの圧力が加えられ、且つ温度が第一合併部及び第二合併部の融点以上となるまで加熱され、第一合併部及び第二合併部が互いに融合される。より具体的には、複数の構造ブロックが圧力を受けて下に移動し、且つ温度が第一合併部及び第二合併部の融点以上になるまで加熱され、第一合併部及び第二合併部が溶融状態となり、且つ互いに融合される。これにより、図５に示される実施形態のように、構造ブロック２２０が格子２１２中に嵌入される。
【００３９】
ステップ８０００では、複数のブロック及び複数本の糸の相対的な位置が固定されるまで冷却される。より具体的には、冷却後、第一合併部及び第二合併部が溶融状態ではなくなるため、構造ブロックのブロック及び複数本の糸の相対的な位置が固定される。
【００４０】
図９に示される実施形態のフローチャートによれば、本発明の異なる実施形態において、図８に示される織物構造の製造方法は以下のステップを更に含む。
ステップ１０００：ボトムレイヤーが提供され、且つステップ２０００の織物層がボトムレイヤーに設置される。
ステップ５０００：トップレイヤーが提供され、且つステップ６０００ではトップレイヤーに対して下向きの圧力が加えられることにより複数の構造ブロックに対して圧力が加えられる。第一合併部及び第二合併部の融点はそれぞれトップレイヤーの融点以下である。
【００４１】
前述の描写及び図面には本発明の好ましい実施形態が提示され、各種の追加、多くの改修及び代替が本発明の好ましい実施形態に適用可能であり、これらも特許出願範囲に定められる本発明の原理の精神及び範囲を逸脱しないことを理解する必要がある。本発明の技術分野に習熟する者ならば、本発明は様々な形式、構造、配置、比率、材料、部材及び構成の改修が使用可能であることを理解できる。
【００４２】
以上、本発明の実施形態について図面を参照して詳述したが、具体的な構成はこの実施形態に限られるものではなく、本発明の要旨を逸脱しない範囲の設計変更等も含まれる。
【符号の説明】
【００４３】
１００  ボトムレイヤー
２００  中間層
２１０  織物層
２１１  糸
２１２  格子
２２０  構造ブロック
２２１  ブロック
３００  トップレイヤー
４００  合併部
４１０  第一合併部
４２０  第二合併部
６２０  上部グリップ
６１０  下部グリップ
９００  織物構造
９１０  積層織物構造
Ｄ２２０    第一平均直径
Ｄ２２１    第二平均直径
ＷO     グリッド間隔
【図１】
2018118504.tif 000003
【図２】
2018118504.tif 000004
【図３Ａ】
2018118504.tif 000005
【図３Ｂ】
2018118504.tif 000006
【図４】
2018118504.tif 000007
【図５】
2018118504.tif 000008
【図６】
2018118504.tif 000009
【図７Ａ】
2018118504.tif 000010
【図７Ｂ】
2018118504.tif 000011
【図８】
2018118504.tif 000012
【図９】
2018118504.tif 000013
【外国語明細書】
2018118504000001.pdf